(57)【要約】【課題】歯科用バイオガラス材料の製造方法の提供。【解決手段】ナトリウム、カルシウム、けい素及びリン酸塩類を原料とする酸化物バイオ材料を研磨並びに乾燥し、該バイオ材料を加熱し並びに急冷し、得られた材料をベークドライし、並びにリン酸を天下してバイオガラス材料を得る。本発明はバイオガラス粉末とリン酸を混合してなる歯牙クラックの補てん剤を提供し、その製造工程は高すぎる設備とコストなしで量産でき、このバイオガラスに二酸化炭素レーザーを結合させて封鎖することにより、歯牙の微小なクラックの拡張を予防することができる。【選択図】　　　　図１
2004065449.tif 000002
【特許請求の範囲】
【請求項１】
歯科用バイオガラス材料の製造方法において、少なくとも、ナトリウム、カルシウム、けい素及びリン酸塩類を原料とする酸化物バイオ材料を準備するステップ、
バイオ材料を研磨並びに乾燥するステップ、
バイオ材料を加熱並びに急冷するステップ、
得られた材料をベ−クドライし、並びにリン酸を添加し医用バイオガラス材料を得るステップ、
以上のステップを具えたことを特徴とする、歯科用バイオガラス材料の製造方法。
【請求項２】
請求項１に記載の歯科用バイオガラス材料の製造方法において、ナトリウム、カルシウム、けい素及びリン酸塩類の原料を、Ｎａ２　ＣＯ３　、ＣａＣＯ３　、ＳｉＯ２　及びＣａ（ＰＯ４　）２　とすることを特徴とする、歯科用バイオガラス材料の製造方法。
【請求項３】
請求項１に記載の歯科用バイオガラス材料の製造方法において、上記酸化物バイオ材料は調製し、且つそのＮａ２　Ｏ−ＣａＯ−ＳｉＯ２　−ＰＯ５　の比率を８．４重量％、４０．６重量％、３９．０重量％及び１２重量％とすることを特徴とする、歯科用バイオガラス材料の製造方法。
【請求項４】
請求項１に記載の歯科用バイオガラス材料の製造方法において、バイオ材料研磨時に、更に有機溶剤を加えるステップを含むことを特徴とする、歯科用バイオガラス材料の製造方法。
【請求項５】
請求項４に記載の歯科用バイオガラス材料の製造方法において、有機溶剤をエタノールとすることを特徴とする、歯科用バイオガラス材料の製造方法。
【請求項６】
請求項４に記載の歯科用バイオガラス材料の製造方法において、加える有機溶剤を８０−１２０ｍｌとすることを特徴とする、歯科用バイオガラス材料の製造方法。
【請求項７】
請求項１に記載の歯科用バイオガラス材料の製造方法において、バイオ材料の研磨を６−１０時間行うことを特徴とする、歯科用バイオガラス材料の製造方法。
【請求項８】
請求項１に記載の歯科用バイオガラス材料の製造方法において、バイオ材料の研磨後の乾燥の操作温度は７０−９０℃とすることを特徴とする、歯科用バイオガラス材料の製造方法。
【請求項９】
請求項８に記載の歯科用バイオガラス材料の製造方法において、加熱時間は８時間とすることを特徴とする、歯科用バイオガラス材料の製造方法。
【請求項１０】
請求項１に記載の歯科用バイオガラス材料の製造方法において、バイオ材料加熱の操作温度を１４１０−１４５０℃とし、１−２時間加熱することを特徴とする、歯科用バイオガラス材料の製造方法。
【請求項１１】
請求項１に記載の歯科用バイオガラス材料の製造方法において、急冷後にさらにベークドライする操作温度は７０−９０℃で、時間は２４時間とすることを特徴とする、歯科用バイオガラス材料の製造方法。
【請求項１２】
請求項１に記載の歯科用バイオガラス材料の製造方法において、急冷後のベークドライの後、さらに４００メッシュのスクリーンネットを透過させて必要な粒径寸法を得ることを特徴とする、歯科用バイオガラス材料の製造方法。
【請求項１３】
請求項１に記載の歯科用バイオガラス材料の製造方法において、リン酸の濃度は６５重量％とし、４−６ｍｌ添加することを特徴とする、歯科用バイオガラス材料の製造方法。
【請求項１４】
請求項１に記載の歯科用バイオガラス材料の製造方法において、製造した医用バイオガラスがゲル状物であることを特徴とする、歯科用バイオガラス材料の製造方法。
【請求項１５】
請求項１４に記載の歯科用バイオガラス材料の製造方法において、ゲル状物を歯牙クラック部分に充填し並びに二酸化炭素レーザーを照射することを特徴とする、歯科用バイオガラス材料の製造方法。
【請求項１６】
請求項１５に記載の歯科用バイオガラス材料の製造方法において、二酸化炭素レーザーを、４−６Ｗの照射パワーで、０．６−０．８ミリメートルのビーム直径で照射することを特徴とする、歯科用バイオガラス材料の製造方法。
【請求項１７】
請求項１５に記載の歯科用バイオガラス材料の製造方法において、二酸化炭素レーザーの照射時間を４−６秒とすることを特徴とする、歯科用バイオガラス材料の製造方法。
【請求項１８】
請求項１５に記載の歯科用バイオガラス材料の製造方法において、二酸化炭素レーザーの照射時間総時間を５０−６０秒とすることを特徴とする、歯科用バイオガラス材料の製造方法。
【請求項１９】
請求項１５に記載の歯科用バイオガラス材料の製造方法において、二酸化炭素レーザーとゲル状物の距離を０．５−１ミリメートルとすることを特徴とする、歯科用バイオガラス材料の製造方法。
【発明の詳細な説明】
【０００１】
【発明の属する技術分野】
本発明は歯科用バイオガラス材料の製造方法に係り、特に、歯科用の歯牙クラック補填材料の製造方法であり、ナトリウム、カルシウム、けい素及びリン酸塩類を原料とする歯科用バイオガラス材料の製造方法に関する。
【０００２】
【従来の技術】
歯牙表面の多くの場所のクラックは臨床上よく目にする問題である。クラック（ｃｒａｃｋ）が歯髄腔まで延伸される時、最近がこの通路により歯髄腔内に進入し、腐敗、分解の現象を引き起こす。また、歯髄腔の内部組織液もこの通路を通り流出し、歯牙を更に破壊させる。ゆえに、歯牙表面のクラックは、初期にはあまり大きな影響を有さないが、クラックが拡張すると、ひどい時には歯牙の亀裂を形成し、抜糸せざるを得なくなる。
【０００３】
歯牙は多かれ少なかれクラックの発生を有しうるが、その範囲は微小な構造の結晶断層レベルから歯牙の一部脱落の状況までさまざまである。このような欠点の発生は歯牙の応力分布を乱し、局部への応力集中の現象をもたらし、破壊を加速する。物体の破損は内部にすでにある欠陥或いはクラックの拡張により形成されるため、いかに物体自身の構造欠陥及び微小なクラックの発生を予防するかが重要な課題である。
【０００４】
現在、クラック或いは窩洞の補修を行う時に使用される補綴材料は、アマルガム合金或いは複合樹脂のいずれを使用しても、補てん時にはまず歯牙の窩洞を修正し、窩洞を拡大して材料が十分な接触面積を有するようにする。しかし、窩洞の修正は損傷区域に対して二次傷害を形成し、これにより歯牙自身の強度が下がる恐れがあり、すなわち窩洞の補てんが完成しても歯牙の元来の機械強度を回復できなくなる。亀裂した歯牙は、窩洞の補てんが完成しても、噛み合い咀嚼する状態での力に耐えられなくなり、歯牙が機能性を失う。ゆえに、現在の微小クラック処理方式の改善の研究が続けられている。
【０００５】
１９６９年Ｈｅｎｃｈ氏等が、Ｎａ２　Ｏ−ＣａＯ−ＳｉＯ２　−Ｐ２　Ｏ５　成分のガラスを最初にバイオガラスとして開発し、且つこのガラス材料インプラント後に、直接骨格と結合を形成しうることを発見した。バイオガラスの親和性は良好であるが、材料強度が足らず、ゆえに臨床上は、現在、中耳骨格の補てん及び歯牙溝（Ａｌｖｅｏｌａｒ　Ｒｉｄｇｅ）の再建に限り応用されている。
【０００６】
レーザー照射のエナメル質及び歯牙本質に対する影響も広く研究されているが、しかしレーザーで歯牙補綴材料を処理する研究は、現在アルゴンレーザーを利用し複合樹脂重合度を増加する方式が比較的見られる程度である。１９９３年Ｌｅｖｙ氏等は、トリカルシウムりん酸塩（ＴＣＰ）を４０％のリン酸に混合して補綴材料となし、歯牙クラックに充填した後、１０ｗ、焦点散乱Ｎｄ−ＹＡＧレーザーをこのクラックに照射し、さらに偏光顕微鏡及びＳＥＭ観察を行った。レーザー処理後の材料は吸熱により固−液相の変換を発生し、体積が増加しクラックにしみこみ、クラックを充満し、並びに細菌が歯本質小管或いはクラックより歯髄腔に進入する機会を減らす。１９７７年Ｂｉｐｉｎ及びＫｅｎｎｅｔｈ氏等はフッ化水素レーザーを直接アマルガム、ガラスイオン体及び複合樹脂に照射すると機械破損（ｍｅｃｈａｎｉｃａｌ　ｆｒａｃｔｕｒｅ）現象が発生することを発見した。レーザーで直接歯牙補填材料を処理することによる材料性質の改善の研究は依然として非常に少なく、ゆえに将来的にレーザーによる歯科補填材料の処理の応用は検討されるべき大きな空間を有している。
【０００７】
これにより、いかに、上述の問題に対して、新規に歯科用バイオガラス材料の製造方法を提供し、従来の補修後の耐咀嚼の機能性を失う欠点を改善し、また歯牙クラックの拡張を予防するかが、長きにわたり使用者及び本発明者が解決を切望する問題となっている。
【０００８】
【発明が解決しようとする課題】
本発明の主要な目的は、一種の歯科用バイオガラス材料の製造方法を提供することにあり、それは、医用バイオガラス粉末（ＤＰ−ｂｉｏｇｌａｓｓ）とリン酸を混合して歯牙クラックの補填剤となす方法であり、その製造工程は高すぎる設備及びコスト不要で量産が行える方法であるものとする。
【０００９】
本発明の次の目的は、歯科用バイオガラス材料の製造方法を提供することにあり、本発明により製造された歯科用バイオガラス材料は、二酸化炭素レーザーを結合させて封鎖し、歯牙微小クラックの拡張を予防するのに用いられるものとする。
【００１０】
【課題を解決するための手段】
請求項１の発明は、歯科用バイオガラス材料の製造方法において、少なくとも、
ナトリウム、カルシウム、けい素及びリン酸塩類を原料とする酸化物バイオ材料を準備するステップ、
バイオ材料を研磨並びに乾燥するステップ、
バイオ材料を加熱並びに急冷するステップ、
得られた材料をベ−クドライし、並びにリン酸を添加し医用バイオガラス材料を得るステップ、
以上のステップを具えたことを特徴とする、歯科用バイオガラス材料の製造方法としている。
請求項２の発明は、請求項１に記載の歯科用バイオガラス材料の製造方法において、ナトリウム、カルシウム、けい素及びリン酸塩類の原料を、Ｎａ２　ＣＯ３　、ＣａＣＯ３　、ＳｉＯ２　及びＣａ（ＰＯ４　）２　とすることを特徴とする、歯科用バイオガラス材料の製造方法としている。
請求項３の発明は、請求項１に記載の歯科用バイオガラス材料の製造方法において、上記酸化物バイオ材料は調製し、且つそのＮａ２　Ｏ−ＣａＯ−ＳｉＯ２　−ＰＯ５　の比率を８．４重量％、４０．６重量％、３９．０重量％及び１２重量％とすることを特徴とする、歯科用バイオガラス材料の製造方法としている。
請求項４の発明は、請求項１に記載の歯科用バイオガラス材料の製造方法において、バイオ材料研磨時に、更に有機溶剤を加えるステップを含むことを特徴とする、歯科用バイオガラス材料の製造方法としている。
請求項５の発明は、請求項４に記載の歯科用バイオガラス材料の製造方法において、有機溶剤をエタノールとすることを特徴とする、歯科用バイオガラス材料の製造方法としている。
請求項６の発明は、請求項４に記載の歯科用バイオガラス材料の製造方法において、加える有機溶剤を８０−１２０ｍｌとすることを特徴とする、歯科用バイオガラス材料の製造方法としている。
請求項７の発明は、請求項１に記載の歯科用バイオガラス材料の製造方法において、バイオ材料の研磨を６−１０時間行うことを特徴とする、歯科用バイオガラス材料の製造方法としている。
請求項８の発明は、請求項１に記載の歯科用バイオガラス材料の製造方法において、バイオ材料の研磨後の乾燥の操作温度は７０−９０℃とすることを特徴とする、歯科用バイオガラス材料の製造方法としている。
請求項９の発明は、請求項８に記載の歯科用バイオガラス材料の製造方法において、加熱時間は８時間とすることを特徴とする、歯科用バイオガラス材料の製造方法としている。
請求項１０の発明は、請求項１に記載の歯科用バイオガラス材料の製造方法において、バイオ材料加熱の操作温度を１４１０−１４５０℃とし、１−２時間加熱することを特徴とする、歯科用バイオガラス材料の製造方法としている。
請求項１１の発明は、請求項１に記載の歯科用バイオガラス材料の製造方法において、急冷後にさらにベークドライする操作温度は７０−９０℃で、時間は２４時間とすることを特徴とする、歯科用バイオガラス材料の製造方法としているとしている。
請求項１２の発明は、請求項１に記載の歯科用バイオガラス材料の製造方法において、急冷後のベークドライの後、さらに４００メッシュのスクリーンネットを透過させて必要な粒径寸法を得ることを特徴とする、歯科用バイオガラス材料の製造方法としている。
請求項１３の発明は、請求項１に記載の歯科用バイオガラス材料の製造方法において、リン酸の濃度は６５重量％とし、４−６ｍｌ添加することを特徴とする、歯科用バイオガラス材料の製造方法としている。
請求項１４の発明は、請求項１に記載の歯科用バイオガラス材料の製造方法において、製造した医用バイオガラスがゲル状物であることを特徴とする、歯科用バイオガラス材料の製造方法としている。
請求項１５の発明は、請求項１４に記載の歯科用バイオガラス材料の製造方法において、ゲル状物を歯牙クラック部分に充填し並びに二酸化炭素レーザーを照射することを特徴とする、歯科用バイオガラス材料の製造方法としている。
請求項１６の発明は、請求項１５に記載の歯科用バイオガラス材料の製造方法において、二酸化炭素レーザーを、４−６Ｗの照射パワーで、０．６−０．８ミリメートルのビーム直径で照射することを特徴とする、歯科用バイオガラス材料の製造方法としている。
請求項１７の発明は、請求項１５に記載の歯科用バイオガラス材料の製造方法において、二酸化炭素レーザーの照射時間を４−６秒とすることを特徴とする、歯科用バイオガラス材料の製造方法としている。
請求項１８の発明は、請求項１５に記載の歯科用バイオガラス材料の製造方法において、二酸化炭素レーザーの照射時間総時間を５０−６０秒とすることを特徴とする、歯科用バイオガラス材料の製造方法としている。
請求項１９の発明は、請求項１５に記載の歯科用バイオガラス材料の製造方法において、二酸化炭素レーザーとゲル状物の距離を０．５−１ミリメートルとすることを特徴とする、歯科用バイオガラス材料の製造方法としている。
【００１１】
【発明の実施の形態】
突発性の外傷により形成される咬合面不平坦や、磨損破裂の現象が発生すると、これらはいずれも歯牙に垂直の亀裂を発生させる。このような状況下で、ただ一点の小さい欠陥であっても、欠損部分が歯冠或いは歯根に延伸される恐れがあり、これらの微小なクラックが歯髄腔に延伸されると、細菌がこの通路より歯髄腔内に進入し、腐敗の現象を引き起したり、歯髄腔の内部組織液がこの通路より流出して歯牙をいっそう破壊しうる。ゆえにクラックの延伸さらには亀裂を予防することが重要である。
【００１２】
本発明は一種の医用バイオガラス粉末（ＤＰ−ｂｉｏｇｌａｓｓ）とリン酸を混合し、ガラスイオン体に類似の材料を形成して歯牙クラックの充填剤となす。
並びに二酸化炭素レーザーを照射してクラックを封鎖する。補綴材料を歯牙表面のクラックに充填すると、この材料はエナメル質、歯本質の双方の界面と反応しリン酸水素カルシウム（ＣａＨＰＯ４　・２Ｈ２　Ｏ）を形成する。この界面の新結晶は歯牙クラックを室温下で補填すれば界面に化学結合を形成することを実証する。リン酸カルシウムは口腔環境下では不安定であるが、二酸化炭素レーザーを照射することにより、それを比較的安定したピロリン酸カルシウム（ＣａＰ２　Ｏ７　）結晶相に変換させることができる。
【００１３】
現在破損した歯牙の臨床治療としては、破損した歯牙を抜くか或いは複合樹脂で補修するが、この方法は歯牙の大半が咀嚼の力に耐える機能性を失い、その効果を発揮できない。本発明で使用する方法は、自ら製造した医用バイオガラス粉末（ＤＰ−ｂｉｏｇｌａｓｓ）で歯牙のクラックを補填し、並びに二酸化炭素レーザーで封鎖し、このような処理により歯牙の微小クラックの拡張を予防する。ゆえに本発明は将来の歯牙の臨床応用に相当な優勢を有する。
【００１４】
以下に本発明を具体的実施例を以て説明する。
現在、虫歯、窩洞或いは表面の微小なクラックはいずれも先に窩洞修正し、材料が良好な機械的咬合能力を得られるようにし、強固に補填区域に存在するようにする。しかし窩洞修正は損傷区域に二次傷害を形成し、且つ歯牙自身の強度を下げ、即ち窩洞修正が完成しても歯牙はもとの機械性質を回復できない。ゆえに本発明で使用する方法は、レーザーを工具となし、補填材料をクラック、特に初期の表面微小クラックに充填した後、レーザーで処理し、材料と歯牙の界面に反応を発生させ、これにより化学結合を達成し、歯牙に対して窩洞修正を行う必要なくして材料を強固に補填の区域に存在させられるようにする方法であり、この方法により微小クラックの拡張を防止する。
【００１５】
図１に示されるのは、本発明の好ましい実施例の製造フローチャートである。図示されるように、本発明の歯科用バイオガラス材料の製造方法は、以下のステップを含む。即ち、
ステップ１００：　ナトリウム、カルシウム、けい素及びリン酸塩類を原料のする酸化物バイオ材料となす。
ステップ２００：　該バイオ材料を研磨並びに乾燥する。
ステップ３００：　該バイオ材料を加熱並びに急冷する。
ステップ４００：　得られた材料をベークドライし、並びにリン酸を添加して医用バイオガラス材料となす。
【００１６】
そのうち、ナトリウム、カルシウム、けい素及びリン酸塩類の原料は、Ｎａ２　ＣＯ３　、ＣａＣＯ３　、ＳｉＯ２　及びＣａ（ＰＯ４　）２　とし、その酸化物バイオ材料は原料を調整し、且つそのＮａ２　Ｏ−ＣａＯ−ＳｉＯ２　−ＰＯ５　の比率を８．４重量％、４０．６重量％、３９．０重量％及び１２重量％とし、そのうち、該バイオ材料研磨時にさらに一つのステップを含み、すなわち、８０−１２０ｍｌの有機溶剤、例えばエタノールを加え、このバイオ材料研磨の６−１０時間後に乾燥する必要があり、その操作温度は７０−９０℃、加熱時間は８時間で、バイオ材料加熱の操作温度は１４１０−１４５０℃で、１−２時間加熱する。
【００１７】
そのうち、急冷後にさらにベークドライし、その操作温度は７０−９０℃で、時間は２４時間とし、急冷後のベークドライの後、さらに４００メッシュのスクリーンネットを透過させて必要な粒径寸法を得る。リン酸の濃度は６５重量％で、４−６ｍｌ添加し、この製造工程で得られる医用バイオガラスをゲル状物となす。さらに、このゲル状物を歯牙クラック部分に補填し、並びに二酸化炭素レーザーで、４−６Ｗの照射パワーで、０．６−０．８ミリメートルのビーム直径で照射を行い、照射時間は４−６秒とし、その照射総時間は５０−６０秒とし、且つ該二酸化炭素レーザーとゲル状物の距離は０．５−１ミリメートルとする。
【００１８】
本発明の使用する材料は自製のナトリウムカルシウムけいリン系医用バイオガラスを材料とし、異なる含有量のリン酸を添加し、ガラスイオン体に類似のゲル状物質を製造し、ガラス粉末にリン酸を添加した後、リン酸中の水素イオンにイオン交換を行わせる。Ｘ光回折分析により、主要結晶相がＣａ（Ｈ２　ＰＯ４　）・Ｈ２　Ｏであると鑑定され、その反応式は以下のようであると推測される。
（ＳｉＯ−　）２　Ｃａ２＋＋２Ｈ＋　＋２Ｈ２　（ＰＯ４　）−　＋ｎＨ２　Ｏ→Ｃａ（Ｈ２　（ＰＯ４　））２　・ｍＨ２　Ｏ＋２Ｓｉ−ＯＨ
Ｓｉ−ＯＨ＋Ｐ２　Ｏ５　＋Ｈ＋　＋ＯＨ−　→ＳｉＰ２　Ｏ７　＋Ｈ２　Ｏ
【００１９】
リン酸をガラス粉末に添加した後、反応により形成される粘性ゲル状物質が、レザー処理後に発生しうる変化について了解するため、材料を高温炉に入れ、１００℃の温度区間で、室温より１０００℃まで上昇させ、各一つの温度で一時間維持した後、急冷処理しさらにＸＲＤ分析する。図２は本発明の好ましい実施例の異なる温度の熱処理医用バイオガラス材料のＸ線波形図である。リン酸を添加したガラス粉末は１００℃の時、結晶は不変である。２００℃の時アモルファスの形式を現出する。３００℃で脱水してＣａＨ２　Ｐ２　Ｏ７　となる。４００℃の時ＣａＨ２　Ｐ２　Ｏ７　が再度脱水してγ−ＣａＰ２　Ｏ６　となり、ＣａＰ２　Ｏ７　とガラス中のＳｉＯ２　が反応してＳｉ３　（ＰＯ４　）４　となり、並びにγ−ＣａＰ２　Ｏ６　と両相形式で共同で存在する。４００〜６００℃の時、γ−ＣａＰ２　Ｏ６　が徐々にβ−Ｃａ（ＰＯ３　）２　に変化し、Ｓｉ３　（ＰＯ４　）４　は続けて存在する。温度が７００〜１０００℃に達する時、徐々に溶融してガラスとなる。
Ｃａ（Ｈ２　ＰＯ４　）２　・Ｈ２　Ｏ→Ｃａ（Ｈ２　ＰＯ４　）２　＋Ｈ２　Ｏ・・・（１００℃）
Ｃａ（Ｈ２　ＰＯ４　）２　→ＣａＨ２　Ｐ２　Ｏ７　＋Ｈ２　Ｏ・・・・・・（３００℃）
ＣａＨ２　Ｐ２　Ｏ７　→γ−ＣａＰ２　Ｏ６　＋Ｈ２　Ｏ
ＳｉＰ２　Ｏ７　＋ＳｉＯ２　→Ｓｉ３　（ＰＯ４　）４
γ−ＣａＰ２　Ｏ６　→β−Ｃａ（ＰＯ３　）２　＋ＨＯ
【００２０】
同様に、Ｃａ（Ｈ２　ＰＯ４　）２　・Ｈ２　Ｏを熱処理し、ＸＲＤでテストをして得られた結果については、図３を参照されたい。それは本発明の好ましい実施例のＣａ（Ｈ２　ＰＯ４　）２　・Ｈ２　Ｏの異なる温度で熱処理したもののＸ線回折波形図である。Ｃａ（Ｈ２　ＰＯ４　）２　・Ｈ２　Ｏの結晶相は温度により変化し、我々が使用する補綴材料中のＣａ（Ｈ２　ＰＯ４　）２　・Ｈ２　Ｏ結晶相変化と同じであるが、しかし、Ｓｉ３　（ＰＯ４　）４　の形成はない。この両者を比較することにより、ガラス中のけい酸構造とリン酸の反応により補綴材料がけい素の結晶相を含有させられることが示される。さらに二種類以上の結晶相を有することにより、材料の融点が下がり、７００℃ですでに溶融現象を発生する。融点が下がることにより、レーザー照射能で比較的短時間及び比較的低い温度で、材料を融点に到達させることができ、この低融点の医用バイオガラスと、レーザー照射の歯牙−ガラス材料界面の反応が、材料と歯牙の間に化学性結合を発生させる。
【００２１】
【発明の効果】
総合すると、本発明は歯科用バイオガラス材料の製造方法を提供し、それは特に、歯科の歯牙クラックを補填するのに用いられるバイオガラスの製造方法であり、ナトリウム、カルシウム、けい素及びリン酸塩類を原料とする歯科用バイオガラス材料の製造方法である。ゆえに本発明は新規性、進歩性及び産業上の利用価値を有し、特許の要件に符合する。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】本発明の好ましい実施例の製造フローチャートである。
【図２】本発明の好ましい実施例のバイオガラス材料を異なる温度で熱処理後のＸ線波形図である。
【図３】本発明の好ましい実施例のＣａ（Ｈ２　ＰＯ４　）２　・Ｈ２　Ｏを異なる温度で熱処理後のＸ線回折波形図である。
【符号の説明】
１００　ナトリウム、カルシウム、けい素及びリン酸塩類を原料とする酸化物バイオ材料
２００　バイオ材料を研磨並びに乾燥
３００　バイオ材料を加熱並びに急冷
４００　得られた材料をベ−クドライし、並びにリン酸を添加し医用バイオガラス材料を得る
【図１】
2004065449.tif 000003
【図２】
2004065449.tif 000004
【図３】
2004065449.tif 000005